먼저 각 시료 와 동등 한 유리 로 되 도록 조제 한 원료 를 내화물 가마 에서 , 1500 ℃ 에서 용융 한다 . 그 후 , 유리 융액 을 플로트 성형 장치 에 공급 하 여 판 드로잉 하 여 절단 함 으로써 , 300 × 200 ㎜, 두께 0 . 9 ㎜ 의 판유리 를 얻 고 , 이것 을 외투 용기 용 배 면판 으로 한다 . 또 동일 하 게 하 여 제작 한 300 × 200 ㎜, 두께 0 . 9 ㎜ 의 판유리 를 금형 에 의해 프레스 가공 하 고 방전 공간 형성 용 의 오 목부 를 형성 하 여 외투 용기 용 전면 판 을 얻 는다 .